【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１１〜２５モル％；及び
ｉｉ）１，４−シクロヘキサンジメタノール残基７５〜８９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７５ｄＬ／ｇ又はそれ以下であるポリエステル組成物。
【請求項２】
（ｂ）ｉ）２，２，４，４−テトラメチル−１，３−シクロブタンジオール残基１７〜２３モル％；及び
ｉｉ）１，４−シクロヘキサンジメタノール残基７７〜８３モル％
を含むグリコール成分を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７５未満ｄＬ／ｇであり、ポリエステルのガラス転移温度が９５〜１１５℃であるか、又は
（ｂ）ｉ）２，２，４，４−テトラメチル−１，３−シクロブタンジオール残基１４〜２５モル％；及び
ｉｉ）１，４−シクロヘキサンジメタノール残基７５〜８６モル％
を含むグリコール成分、
ｉｉｉ）エチレングリコール残基０．１〜１０未満モル％を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７５ｄＬ／ｇであり、ポリエステルのガラス転移温度が９５〜１１５℃であるか、又は
（ｂ）ｉ）２，２，４，４−テトラメチル−１，３−シクロブタンジオール残基１７〜２３モル％；
ｉｉ）１，４−シクロヘキサンジメタノール残基７７〜８３モル％
を含むグリコール成分及び
ｉｉｉ）エチレングリコール残基０．１〜１０未満モル％
を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７５ｄＬ／ｇである請求項１に記載のポリエステル組成物。
【請求項３】
（ｂ）ｉ）２，２，４，４−テトラメチル−１，３−シクロブタンジオール残基１４〜２５モル％；及び
ｉｉ）１，４−シクロヘキサンジメタノール残基７５〜８６モル％
を含むグリコール成分を含んでなり、
前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７５ｄＬ／ｇ又はそれ以下であり、ポリエステルのガラス転移温度が９５〜１２０℃である請求項１に記載のポリエステル組成物。
【請求項４】
（ａ）ｉ）テレフタル酸残基７０〜１００モル％、
ｉｉ）炭素数２０以下の芳香族ジカルボン酸残基０〜３０モル％、及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１４〜２５モル％及び
ｉｉ）１，４−シクロヘキサンジメタノール残基７５〜８６モル％、
を含むグリコール成分
（ｃ）少なくとも１種の分岐剤からの残基
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇ又はそれ以下であるポリエステル組成物。
【請求項５】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分
（ｂ）ｉ）２，２，４，４−テトラメチル−１，３−シクロブタンジオール残基１４〜２５モル％及び
ｉｉ）１，４−シクロヘキサンジメタノール残基７５〜８６モル％
を含むグリコール成分
（ｃ）少なくとも１種の熱安定剤又はその反応生成物
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであるポリエステル組成物。
【請求項６】
前記インヘレント粘度が０．７５ｄＬ／ｇ未満、０．５０ｄＬ／ｇ〜０．７５ｄＬ／ｇ未満、０．５５ｄＬ／ｇ〜０．７５ｄＬ／ｇ未満、０．６０ｄＬ／ｇ〜０．７５ｄＬ／ｇ未満又は０．６０〜０．７２ｄＬ／ｇである請求項１に記載のポリエステル組成物。
【請求項７】
インヘレント粘度が０．６０〜０．７５ｄＬ／ｇである請求項１に記載のポリマー組成物。
【請求項８】
インヘレント粘度が０．６０〜０．７２ｄＬ／ｇである請求項１に記載のポリマー組成物。
【請求項９】
前記グリコール成分が１２〜２５モル％の２，２，４，４−テトラメチル−１，３−シクロブタンジオール残基及び７５〜８８モル％の１，４−シクロヘキサンジメタノール残基、１３〜２５モル％の２，２，４，４−テトラメチル−１，３−シクロブタンジオール残基及び７５〜８７モル％の１，４−シクロヘキサンジメタノール残基、１４〜２５モル％の２，２，４，４−テトラメチル−１，３−シクロブタンジオール残基及び７５〜８６モル％の１，４−シクロヘキサンジメタノール残基、１７〜２３モル％の２，２，４，４−テトラメチル−１，３−シクロブタンジオール残基及び７７〜８３モル％の１，４−シクロヘキサンジメタノール残基又は１４モル％〜２０モル％未満の２，２，４，４−テトラメチル−１，３−シクロブタンジオール残基及び８０モル％超〜８６モル％の１，４−シクロヘキサンジメタノール残基を含む請求項１に記載のポリエステル組成物。
【請求項１０】
前記グリコール成分が２０モル％超〜２５モル％の２，２，４，４−テトラメチル−１，３−シクロブタンジオール残基及び７５モル％〜８０モル％未満の１，４−シクロヘキサンジメタノール残基を含む請求項８に記載のポリエステル組成物。
【請求項１１】
前記グリコール成分が１７〜２３モル％の２，２，４，４−テトラメチル−１，３−シクロブタンジオール残基及び７７〜８３モル％の１，４−シクロヘキサンジメタノール残基、１４モル％〜２０モル％未満の２，２，４，４−テトラメチル−１，３−シクロブタンジオール残基及び８０モル％超〜８６モル％の１，４−シクロヘキサンジメタノール残基、２０モル％超〜２５モル％の２，２，４，４−テトラメチル−１，３−シクロブタンジオール残基及び７５モル％〜８０モル％未満の１，４−シクロヘキサンジメタノール残基又は２０〜２５モル％の２，２，４，４−テトラメチル−１，３−シクロブタンジオール残基及び７５〜８０モル％の１，４−シクロヘキサンジメタノール残基を含む請求項８に記載のポリエステル組成物。
【請求項１２】
前記ジカルボン酸成分が９０〜１００モル％のテレフタル酸残基を含む請求項１に記載のポリエステル組成物。
【請求項１３】
前記ポリエステル組成物がポリカーボネートを含まない請求項１に記載のポリエステル組成物。
【請求項１４】
前記ポリエステルが０．０１〜１５モル％又は０．１〜１０モル％のエチレングリコール残基を含む請求項１に記載のポリエステル組成物。
【請求項１５】
前記２，２，４，４−テトラメチル−１，３−シクロブタンジオール残基がトランス−２，２，４，４−テトラメチル−１，３−シクロブタンジオール残基７０〜３０モル％とシス−２，２，４，４−テトラメチル−１，３−シクロブタンジオール残基３０〜７０モル％との混合物である請求項１に記載のポリエステル組成物。
【請求項１６】
前記２，２，４，４−テトラメチル−１，３−シクロブタンジオール残基のシス／トランス比のシス部分が５０モル％より大きいか又は５５モル％より大きい請求項１に記載のポリエステル組成物。
【請求項１７】
前記ポリエステルが非晶質である請求項１に記載のポリエステル組成物。
【請求項１８】
前記ポリエステルが１７０℃において５分より長い半結晶化時間を有する請求項１に記載のポリエステル組成物。
【請求項１９】
前記ポリエステルが２３℃において１．１ｇ／ｍｌ〜１．２ｇ／ｍｌ未満の密度を有する請求項１に記載のポリエステル組成物。
【請求項２０】
前記ポリエステルが、２３℃において厚さ１／４インチのバーを用いた場合に、少なくとも１０ｆｔ−ｌｂｓ／インチのノッチ付きアイゾッド衝撃強度を有する請求項１に記載のポリエステル組成物。
【請求項２１】
ポリアミド、請求項１に記載した以外のポリエステル、ポリスチレン、スチレンコポリマー、スチレン・アクリロニトリルコポリマー、アクリロニトリル・ブタジエン・スチレンコポリマー、ポリ（メチルメタクリレート）、アクリルポリマー及びコポリマー、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル若しくはポリ（エーテル−ケトン）又はそれらの混合物から選ばれた少なくとも１種のポリマーを更に含む、請求項１に記載のポリエステル組成物。
【請求項２２】
前記ポリエステルのガラス転移温度が９５〜１１５℃、９５℃〜１０５℃未満又は１０５℃超〜１１５℃である請求項１、３、５又は７に記載のポリエステル組成物。
【請求項２３】
前記ポリエステルのガラス転移温度が９５〜１２０℃又は１００〜１２０℃である請求項１に記載のポリエステル組成物。
【請求項２４】
前記熱安定剤がリン酸、亜リン酸、ホスホン酸、ホスフィン酸、亜ホスホン酸の任意のエステル及び塩を含む少なくとも一つのリン化合物を含む請求項５に記載のポリエステル組成物。
【請求項２５】
前記リン化合物がアルキル基、分岐アルキル基、置換アルキル基、二官能性アルキル基、アルキルエーテル基、アリール基又は置換アリール基を含む請求項２４に記載のポリエステル組成物。
【請求項２６】
前記ポリエステル組成物がＣＩＥのＬ*、ａ*及びｂ*のカラー系で−１０〜１０未満のｂ*値及び５０〜９０のＬ*値を有する請求項１、２４又は２５に記載のボトル。
【請求項２７】
少なくとも１種のポリカーボネートを更に含む請求項１に記載のポリエステル組成物。
【請求項２８】
前記ポリエステルが少なくとも１種の分岐剤の残基を、二酸残基又はジオール残基の総モル百分率に基づき、０．０１〜１０重量％の量で含む請求項１に記載のポリエステル組成物。
【請求項２９】
前記ポリエステルの溶融粘度が、回転メルトレオメーターで２８０℃において１ラジアン／秒で測定した場合に、３０，０００ポアズ未満である請求項１に記載のポリエステル組成物。
【請求項３０】
着色剤、染料、離型剤、難燃剤、可塑剤、成核剤、ＵＶ安定剤、ガラス繊維、炭素繊維、充填剤、耐衝撃性改良剤及びそれらの混合物からなる群から選ばれた少なくとも１種の添加剤を更に含む請求項１に記載のポリエステル組成物。
【請求項３１】
前記ポリエステルが錫化合物若しくはその反応生成物を含む少なくとも１種の触媒の残基を含む請求項１に記載のポリエステル組成物。
【請求項３２】
前記ポリエステルが、ＡＳＴＭ  Ｄ２５６に従って２３℃において、ノッチ１０ｍｉｌで厚さ１／８インチのバーで測定した場合に、少なくとも３ｆｔ−ｌｂｓ／ｉｎのノッチ付きアイゾッド衝撃強度又はノッチ１０ｍｉｌで厚さ１／４インチのバーで測定した場合に、少なくとも１０ｆｔ−ｌｂｓ／ｉｎのノッチ付きアイゾッド衝撃強度を有する請求項１に記載のポリエステル組成物を含む製造品。
【請求項３３】
請求項１に記載のポリエステル組成物を含んでなるフィルム又はシート。
【請求項３４】
請求項１に記載のポリエステル組成物を含んでなる液晶ディスプレイフィルム。
【請求項３５】
前記液晶ディスプレイフィルムが拡散シート、補償フィルム又は保護フィルムである請求項３１に記載の液晶ディスプレイフィルム。
【請求項３６】
前記ポリエステルが分岐剤残基を、二酸残基又はジオール残基の総モル百分率に基づき、０．０１〜１０重量％の量で含む請求項４に記載のポリエステル組成物。
【請求項３７】
前記ポリエステルが０．６〜０．７２ｄＬ／ｇ、０．６超〜０．７２ｄＬ／ｇ、０．６〜０．７６ｄＬ／ｇ又は０．６５〜０．７５ｄＬ／ｇのインヘレント粘度を有する請求項４に記載のポリエステル組成物。
【請求項３８】
前記ポリエステルが０．６〜０．７２ｄＬ／ｇのインヘレント粘度を有する請求項４又は５のいずれか１項に記載のポリエステル組成物。
【請求項３９】
前記ポリエステルが０．６〜０．７５ｄＬ／ｇのインヘレント粘度を有する請求項４又は５のいずれか１項に記載のポリエステル組成物。
【請求項４０】
前記ポリエステルが９５〜１１５℃、９５〜１２０℃、９５〜１２５℃、１００〜１２５℃、１００〜１２０℃、１００〜１１５℃、１０５〜１２５℃、１０５〜１２０℃又は１０５〜１１５℃のＴｇを有する請求項４又は５のいずれか１項に記載のポリエステル組成物。
【手続補正２】
【補正対象書類名】明細書
【補正対象項目名】０２１９
【補正方法】変更
【補正の内容】
【０２１９】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１１〜２５モル％；及び
ｉｉ）１，４−シクロヘキサンジメタノール残基７５〜８９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７５ｄＬ／ｇ又はそれ以下であるポリエステル組成物。
態様２．前記インヘレント粘度が０．７５ｄＬ／ｇ未満である態様１に記載のポリエステル組成物。
態様３．前記インヘレント粘度が０．５０ｄＬ／ｇ〜０．７５ｄＬ／ｇ未満である態様１に記載のポリエステル組成物。
態様４．前記インヘレント粘度が０．５５ｄＬ／ｇ〜０．７５ｄＬ／ｇ未満である態様１に記載のポリエステル組成物。
態様５．前記インヘレント粘度が０．６０ｄＬ／ｇ〜０．７５ｄＬ／ｇ未満である態様１に記載のポリエステル組成物。
態様６．前記インヘレント粘度が０．６０〜０．７２ｄＬ／ｇである態様１に記載のポリエステル組成物。
態様７．前記グリコール成分が１２〜２５モル％の２，２，４，４−テトラメチル−１，３−シクロブタンジオール残基及び７５〜８８モル％の１，４−シクロヘキサンジメタノール残基を含む態様１に記載のポリエステル組成物。
態様８．前記グリコール成分が１３〜２５モル％の２，２，４，４−テトラメチル−１，３−シクロブタンジオール残基及び７５〜８７モル％の１，４−シクロヘキサンジメタノール残基を含む態様１に記載のポリエステル組成物。
態様９．前記グリコール成分が１４〜２５モル％の２，２，４，４−テトラメチル−１，３−シクロブタンジオール残基及び７〜８６モル％の１，４−シクロヘキサンジメタノール残基を含む態様１に記載のポリエステル組成物。
態様１０．前記グリコール成分が１７〜２３モル％の２，２，４，４−テトラメチル−１，３−シクロブタンジオール残基及び７７〜８３モル％の１，４−シクロヘキサンジメタノール残基を含む態様１に記載のポリエステル組成物。
態様１１．前記グリコール成分が１４モル％〜２０モル％未満の２，２，４，４−テトラメチル−１，３−シクロブタンジオール残基及び８０モル％超〜８６モル％の１，４−シクロヘキサンジメタノール残基を含む態様１に記載のポリエステル組成物。
態様１２．前記グリコール成分が２０モル％超〜２５モル％の２，２，４，４−テトラメチル−１，３−シクロブタンジオール残基及び７５モル％〜８０モル％未満の１，４−シクロヘキサンジメタノール残基を含む態様１に記載のポリエステル組成物。
態様１３．前記グリコール成分が１７〜２３モル％の２，２，４，４−テトラメチル−１，３−シクロブタンジオール残基及び７７〜８３モル％の１，４−シクロヘキサンジメタノール残基を含む態様６に記載のポリエステル組成物。
態様１４．前記グリコール成分が１４モル％〜２０モル％未満の２，２，４，４−テトラメチル−１，３−シクロブタンジオール残基及び８０モル％超〜８６モル％の１，４−シクロヘキサンジメタノール残基を含む態様６に記載のポリエステル組成物。
態様１５．前記グリコール成分が２０モル％超〜２５モル％の２，２，４，４−テトラメチル−１，３−シクロブタンジオール残基及び７５モル％〜８０モル％未満の１，４−シクロヘキサンジメタノール残基を含む態様６に記載のポリエステル組成物。
態様１６．前記ジカルボン酸成分が９０〜１００モル％のテレフタル酸残基を含む態様１に記載のポリエステル組成物。
態様１７．前記ポリエステル組成物がポリカーボネートを含まない態様１に記載のポリエステル組成物。
態様１８．前記ポリエステルが０．０１〜１５モル％のエチレングリコール残基を含む態様１に記載のポリエステル組成物。
態様１９．前記ポリエステルが０．１〜１０モル％のエチレングリコール残基を含む態様１に記載のポリエステル組成物。
態様２０．前記２，２，４，４−テトラメチル−１，３−シクロブタンジオール残基がトランス−２，２，４，４−テトラメチル−１，３−シクロブタンジオール残基７０〜３０モル％とシス−２，２，４，４−テトラメチル−１，３−シクロブタンジオール残基３０〜７０モル％との混合物である態様１に記載のポリエステル組成物。
態様２１．前記２，２，４，４−テトラメチル−１，３−シクロブタンジオール残基のシス／トランス比のシス部分が５０モル％より大きい態様１に記載のポリエステル組成物。
態様２２．前記２，２，４，４−テトラメチル−１，３−シクロブタンジオール残基のシス／トランス比のシス部分が５５モル％より大きい態様１に記載のポリエステル組成物。
態様２３．前記ポリエステルが非晶質である態様１に記載のポリエステル組成物。
態様２４．前記ポリエステルが１７０℃において５分より長い半結晶化時間を有する態様１に記載のポリエステル組成物。
態様２５．前記ポリエステルが２３℃において１．１ｇ／ｍｌ〜１．２ｇ／ｍｌ未満の密度を有する態様１に記載のポリエステル組成物。
態様２６．前記ポリエステルが、２３℃において厚さ１／４インチのバーを用いた場合に、少なくとも１０ｆｔ−ｌｂｓ／インチのノッチ付きアイゾッド衝撃強度を有する態様１に記載のポリエステル組成物。
態様２７．ポリアミド、態様１に記載した以外のポリエステル、ポリスチレン、スチレンコポリマー、スチレン・アクリロニトリルコポリマー、アクリロニトリル・ブタジエン・スチレンコポリマー、ポリ（メチルメタクリレート）、アクリルポリマー及びコポリマー、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル若しくはポリ（エーテル−ケトン）又はそれらの混合物から選ばれた少なくとも１種のポリマーを更に含む、態様１に記載のポリエステル組成物。
態様２８．前記ポリエステルのガラス転移温度が９５〜１１５℃である態様１に記載のポリエステル組成物。
態様２９．前記ポリエステルのガラス転移温度が９５℃〜１０５℃未満である態様１に記載のポリエステル組成物。
態様３０．前記ポリエステルのガラス転移温度が１０５℃超〜１１５℃である態様１に記載のポリエステル組成物。
態様３１．前記ポリエステルのガラス転移温度が９５〜１１５℃である態様６に記載のポリエステル組成物。
態様３２．前記ポリエステルのガラス転移温度が９５℃〜１０５℃未満である態様６に記載のポリエステル組成物。
態様３３．前記ポリエステルのガラス転移温度が１０５℃超〜１１５℃である態様６に記載のポリエステル組成物。
態様３４．少なくとも１種のポリカーボネートを更に含む態様１に記載のポリエステル組成物。
態様３５．前記ポリエステルが少なくとも１種の分岐剤の残基を、二酸残基又はジオール残基の総モル百分率に基づき、０．０１〜１０重量％の量で含む態様１に記載のポリエステル組成物。
態様３６．前記ポリエステルの溶融粘度が、回転メルトレオメーターで２８０℃において１ラジアン／秒で測定した場合に、３０，０００ポアズ未満である態様１に記載のポリエステル組成物。
態様３７．着色剤、染料、離型剤、難燃剤、可塑剤、成核剤、ＵＶ安定剤、ガラス繊維、炭素繊維、充填剤、耐衝撃性改良剤及びそれらの混合物からなる群から選ばれた少なくとも１種の添加剤を更に含む態様１に記載のポリエステル組成物。
態様３８．前記ポリエステルが錫化合物若しくはその反応生成物を含む少なくとも１種の触媒の残基を含む態様１に記載のポリエステル組成物。
態様３９．態様１に記載のポリエステル組成物を含んでなる製造品。
態様４０．前記ポリエステルが、ＡＳＴＭ  Ｄ２５６に従って２３℃において、ノッチ１０ｍｉｌで厚さ１／８インチのバーで測定した場合に、少なくとも３ｆｔ−ｌｂｓ／ｉｎのノッチ付きアイゾッド衝撃強度を有する態様１に記載のポリエステル組成物を含む製造品。
態様４１．前記ポリエステルが、ＡＳＴＭ  Ｄ２５６に従って２３℃において、ノッチ１０ｍｉｌで厚さ１／４インチのバーで測定した場合に、少なくとも１０ｆｔ−ｌｂｓ／ｉｎのノッチ付きアイゾッド衝撃強度を有する態様１に記載のポリエステル組成物を含む製造品。
態様４２．態様１に記載のポリエステル組成物を含んでなるフィルム又はシート。
態様４３．態様１に記載のポリエステル組成物を含んでなる液晶ディスプレイフィルム。
態様４４．前記液晶ディスプレイフィルムが拡散シートである態様４３に記載の液晶ディスプレイフィルム。
態様４５．前記液晶ディスプレイフィルムが補償フィルムである態様４３に記載の液晶ディスプレイフィルム。
態様４６．前記液晶ディスプレイフィルムが保護フィルムである態様４３に記載の液晶ディスプレイフィルム。
態様４７．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１７〜２３モル％；及び
ｉｉ）１，４−シクロヘキサンジメタノール残基７７〜８３モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０ｄＬ／ｇ〜０．７２ｄＬ／ｇ未満であり、且つ前記ポリエステルのガラス転移温度が９５〜１１５℃であるポリエステル組成物。
態様４８．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１４〜２５モル％；
ｉｉ）１，４−シクロヘキサンジメタノール残基７５〜８６モル％；及び
ｉｉｉ）エチレングリコール残基０．１モル％〜１０モル％未満
を含むグリコール成分
（ここでジカルボン酸成分の総モル％は１００モル％であり、グリコール成分の総モル％は１００モル％である）
を含む少なくとも１種のポリエステルを含んでなり、前記インヘレント粘度が、６０／４０（ｗｔ／ｗｔ）フェノール／テトラクロロエタン中で２５℃において０．５ｇ／１００ｍｌの濃度で測定した場合に、０．６０〜０．７２ｄＬ／ｇであり、且つ前記ポリエステルのガラス転移温度が９５〜１１５℃であるポリエステル組成物。
態様４９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１７〜２３モル％；
ｉｉ）１，４−シクロヘキサンジメタノール残基７７〜８３モル％；及び
ｉｉｉ）エチレングリコール残基０．１モル％〜１０モル％未満
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．６０〜０．７２ｄＬ／ｇであるポリエステル組成物。
態様５０．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１４〜２５モル％；及び
ｉｉ）１，４−シクロヘキサンジメタノール残基７５〜８６モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７５ｄＬ／ｇ又はそれ以下であり、且つ前記ポリエステルのガラス転移温度が９５〜１１５℃であるポリエステル組成物。
態様５１．前記ポリエステルが９５〜１０５℃のＴｇを有する態様５０に記載のポリエステル組成物。
態様５２．前記ポリエステルが９５℃〜１０５℃未満のＴｇを有する態様５０に記載のポリエステル組成物。
態様５３．前記ポリエステルが１０５℃超〜１１５℃のＴｇを有する態様５０に記載のポリエステル組成物。
態様５４．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；
（ｂ）ｉ）２，２，４，４−テトラメチル−１，３−シクロブタンジオール残基１４〜２５モル％；及び
ｉｉ）１，４−シクロヘキサンジメタノール残基７５〜８６モル％
を含むグリコール成分；並びに
（ｃ）少なくとも１種の分岐剤からの残基
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜１．２ｄＬ／ｇ又はそれ以下であるポリエステル組成物。
態様５５．前記ポリエステルが分岐剤残基を、二酸残基又はジオール残基の総モル百分率に基づき、０．０１〜１０重量％の量で含む態様５４に記載のポリエステル組成物。
態様５６．前記ポリエステルが０．６〜０．７２ｄＬ／ｇのインヘレント粘度を有する態様５４に記載のポリエステル組成物。
態様５７．前記ポリエステルが０．６ｄＬ／ｇ超〜０．７２ｄＬ／ｇのインヘレント粘度を有する態様５４に記載のポリエステル組成物。
態様５８．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１４〜２５モル％；及び
ｉｉ）１，４−シクロヘキサンジメタノール残基７５〜８６モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜１．２ｄＬ／ｇ又はそれ以下であるポリエステル組成物。
態様５９．前記ポリエステルが０．６〜０．７２ｄＬ／ｇのインヘレント粘度を有する態様５８に記載のポリエステル組成物。
態様６０．前記ポリエステルが９５〜１１５℃のＴｇを有する態様５８に記載のポリエステル組成物。
態様６１．前記ポリエステルが９５〜１０５℃のＴｇを有する態様５８に記載のポリエステル組成物。
態様６２．前記ポリエステルが９５℃〜１０５℃未満のＴｇを有する態様５８に記載のポリエステル組成物。